(57)【特許請求の範囲】
【請求項１】
軟質外部表面コーティングを含んでなるゴルフボールであって、
上記軟質外部表面コーティングは、低表面エネルギー組成物を組み込んでいることで、（ａ）ＡＳＴＭ  Ｄ３３６３スケールにおいて２Ｂの硬度または（ｂ）ＡＳＴＭ  Ｄ２１３４スケールにおいて３５未満の硬度を有し、さらには、上記軟質外部表面コーティングは、４０ダイン／ｃｍ（４０×１０−３Ｎ／ｍ）未満の表面エネルギーを有することを特徴とする、ゴルフボール。
【請求項２】
上記軟質外部表面コーティングがポリ尿素を含んでなることを特徴とする請求項１に記載のゴルフボール。
【請求項３】
上記低表面エネルギー組成物は、ヒドロキシル機能性フルオロポリマー、アミン機能性フルオロポリマー、ヒドロキシル機能性シリコーン、アミン機能性シリコーン、およびこれらの組合せからなる群から選択された材料を含むことを特徴とする請求項１に記載のゴルフボール。
【請求項４】
軟質外部表面コーティングを含んでなるゴルフボールであって、
上記軟質外部表面コーティングは、該軟質外部表面コーティングに４０ダイン／ｃｍ（４０×１０−３Ｎ／ｍ）未満の表面エネルギーをもたらす低表面エネルギー組成物を組み込んでいることで、（ａ）ＡＳＴＭ  Ｄ３３６３スケールにおいて２Ｂの硬度または（ｂ）ＡＳＴＭ  Ｄ２１３４スケールにおいて３５未満の硬度を有し、
該ゴルフボールは、該ゴルフボールが未コーテンングであるとした場合と比較して、実質的にドライバーショットにおける性能を低下させることなく短いショットにおいて高スピン速度を示すことを特徴とする、ゴルフボール。
【請求項５】
上記軟質外部表面コーティングがポリ尿素を含んでなることを特徴とする請求項４に記載のゴルフボール。
【請求項６】
上記低表面エネルギー組成物は、ヒドロキシル機能性シリコーン、アミン機能性シリコーン、ヒドロキシル機能性フルオロポリマー、アミン機能性フルオロポリマー、およびこれらの組合せからなる群から選択された材料を含むことを特徴とする請求項４に記載のゴルフボール。
【発明の詳細な説明】
【技術分野】
【０００１】
本発明は、一般に、軟質コーティングを有するゴルフボールに関する。特に本発明は、耐久性を保持し、低エネルギー表面を有する軟質表面コーティングまたは外部表面コーティングを有するゴルフボールに関する。
【背景技術】
【０００２】
ゴルフボールは、技術の変遷によって変化した重要なスポーツ用品である。例えば、ボールは当初、木製であったが、その後、ゆでて柔らかくした羽毛をレザーの袋に詰め込むことによって製造された。この袋は典型的に白色に着色され、乾燥すると堅くなった。しかし、羽毛ボールは水分を吸収して分離する傾向があったので、１ラウンドをプレーするために多くのボールが必要とされた。また、これらの羽毛ボールは、木製ボールと比較して費用がかかった。
【０００３】
羽毛および木製ボールは、ガタパーチャボールが製造されるまで使用された。ガタパーチャボールは比較的安価で容易に製造された。またガタパーチャボールは、羽毛ボールと比較して、かなり耐久性があり、飛翔特性を改善するために表面を容易に粗くすることができたため良好に機能し、したがって普及していった。しかし、このボールは、飛翔時に破損する傾向を示した。
【０００４】
次に、他の弾性材料を含んでなるゴルフボールが開発された。例えば、ゴムコアと、このコアにきつく巻き付けられた弾性糸を有するゴルフボールが開発された。このように巻いたものを、当初はガタパーチャで、その後はバラタでカバーした。しかし、バラタでカバーされたゴルフボールは、ボールを打つことに熟練していないプレーヤーによってしばしば損傷を受ける。したがって、特にイオノマー化合物（Ｓｕｒｌｙｎ（登録商標）はイオノマーの１種の商標名である）またはポリウレタン化合物を含んでなるカバーを含む、より強靭なカバーが開発された。
【０００５】
現代のゴルフボールの１種の表面は、典型的に硬質かつ耐久性である。この種類のゴルフボールは、一般に硬質カバーおよびゴムコアを有する２ピースである。特にイオノマー化合物を含んでなるカバーは硬質である。他の種類のゴルフボールは、比較的軟質（低硬度、すなわち、６５ショアＤ未満）のカバーおよび比較的硬質のマントル層を有する多層である。また現代のゴルフボールは、たいてい、摩耗耐性の比較的硬質のポリウレタン表面コーティングでコーティングされている。そのような硬質コーティングは、典型的にボールに光沢のある外観および耐久性を与える。そのような材料の硬度評価は、３Ｈ鉛筆の硬度にほぼ相当し、Ｓｗｏｒｄ  Ｒｏｃｋｅｒ硬度で４０よりも高いことが多い。
【０００６】
硬質カバーゴルフボールは、低スピン、耐久性、ならびに他の望ましいゴルフボール特性および特徴をもたらす。しかし、硬質カバーゴルフボールは、選択されたショットにおいて制御を維持し、最大距離を達成することを求める熟練したプレーヤーには好まれない。典型的に、ティーショットまたはドライバーショットなどのショットにおいて最大距離を達成するように意図されるゴルフボールは、ティーから離れる時に、よりスピンしないように設計されている。しばしば、高度に熟練したゴルファーが好むそのようなゴルフボールは、硬度の低い（６５ショアＤ未満）カバーおよび硬度のより高いマントル層を有する多層構造を有する。このような構造によって、ティーから離れる時に低スピンが可能となるが、より短いアイアンおよびウェッジショットにおいてはより高いスピンがもたらされる。ショートアイアンおよびウェッジショットにおけるより高いスピンによって、着弾時にゴルフボールのより良好な制御が可能となる。そのような着弾制御は、高スピン速度と、そのようなスピンを制御する能力によって与えられる。硬質カバー／ゴルフクラブフェース相互作用の性質のため（少なくとも部分的に、硬質カバーがクラブフェースを滑る傾向があるため）、硬質カバーゴルフボールのスピンを制御することは困難である。
【０００７】
現代の軟質ゴルフボールは、スピン制御を提供し、かつ摩耗、ゴルフボールが真正面に打たれないときのカット、および継続的なプレーによる性能低下に耐性がある。しかし、あまりに軟質な表面を有するゴルフボールは、泥を集める傾向を示し、そしてプレーヤーがポケットなどの貯蔵場所から取り出すことが困難である傾向を示す。
【発明の概要】
【発明が解決しようとする課題】
【０００８】
したがって、実質的にドライブ性能を低下させることなく、高スピン速度およびそのようなスピンを制御する能力を提供し、なお耐久性を維持する、最上位のゴルフボールの技術におけるニーズがある。また泥の付着しにくい表面を有するボールが必要とされている。
【課題を解決するための手段】
【０００９】
一態様において、本発明は、軟質外部表面コーティングを有するゴルフボールを提供する。特に、本発明の一態様は、ＡＳＴＭ  Ｄ３３６３スケールでほぼＨＢ未満の硬度を有するポリウレタン軟質外部表面コーティングを有するゴルフボールを提供する。
【００１０】
他の態様において、本発明は、Ｓｗａｒｄ  Ｒｏｃｋｅｒ硬度試験としても知られているＡＳＴＭ  Ｄ２１３４において約４０未満の硬度を有する軟質外部表面コーティング、特にポリウレタン軟質外部表面コーティングを有するゴルフボールを提供する。
【００１１】
他の態様において、本発明は、ＡＳＴＭ  Ｄ３３６３スケールでほぼＨＢ未満の硬度を有する軟質外部表面コーティングで外部表面層をコーティングする工程を含んでなる、外部表面層を有するゴルフボールの製造方法を提供する。
【００１２】
なお他の態様において、本発明は、ＡＳＴＭ  Ｄ２１３４において約４０未満の硬度を有する軟質外部表面コーティングで外部表面層をコーティングする工程を含んでなる、外部表面層を有するゴルフボールの製造方法を提供する。
【００１３】
さらに他の態様において、本発明は、軟質表面コーティングを含んでなるゴルフボールであって、未コーティングのボールまたはより硬質の表面コーティングを有するゴルフボールの性能と比較して実質的にドライバーショットにおける性能を低下させることなく、短いショットにおいて高スピン速度を示すゴルフボールを提供する。
【００１４】
本発明の他の態様は、軟質外部表面コーティングにおいて低エネルギー表面を提供する。
【００１５】
本発明の他のシステム、方法、特徴および利点は、以下の図面および詳細な説明を考察することによって、当業者に明白であるか、または明白となろう。全てのそのような追加的なシステム、方法、特徴および利点は、本記載および本要約に含まれ、本発明の範囲内であり、そして以下の請求の範囲によって保護されることが意図される。
【００１６】
本発明は、以下の図面および記載を参照することによって、より良好に理解することができる。図中の構成要素は、必ずしも一定の比率ではなく、その代わりに、本発明の原理を説明することが強調される。また、図中の同様の参照番号は、各図に亘って互いに対応する部分を示す。
【図面の簡単な説明】
【００１７】
【図１】図１は、本発明の実施形態に従う軟質外部表面コーティングを有する多層ゴルフボールの概略図である。
【図２】図２は、ゴルフボールの外側カバーの表面上のプライマー層上の外部表面コーティングを示す概略図である。
【図３】図３は、鉛筆硬度計の例示である。
【図４】図４は、固体表面上での液滴に対するヤングの式の適用の概略図である。
【発明を実施するための形態】
【００１８】
概して、本発明は、軟質外部表面コーティングとも呼ばれる軟質表面コーティングを有するゴルフボールに関する。一実施形態において、本発明は、ＡＳＴＭ  Ｄ３３６３スケールでほぼＨＢ未満の硬度を有する軟質外部表面コーティング、特にポリウレタン軟質外部表面コーティングを有するゴルフボールを提供する。
【００１９】
他の態様において、本発明は、Ｓｗａｒｄ  Ｒｏｃｋｅｒ硬度試験としても知られているＡＳＴＭ  Ｄ２１３４スケールにおいて約４０未満の硬度を有する軟質表面コーティング、特にポリウレタン軟質外部表面コーティングを有するゴルフボールを提供する。
【００２０】
他の態様において、本発明は、ＡＳＴＭ  Ｄ３３６３スケールでほぼＨＢ未満の硬度を有する軟質外部表面コーティングで外部表面層をコーティングする工程を含んでなる、外部表面層を有するゴルフボールの製造方法を提供する。
【００２１】
なお他の態様において、本発明は、ＡＳＴＭ  Ｄ２１３４において約４０未満の硬度を有する軟質外部表面コーティングで外部表面層をコーティングする工程を含む、外部表面層を有するゴルフボールの製造方法を提供する。
【００２２】
さらに他の態様において、本発明は、軟質表面コーティングが施されたゴルフボールであって、未コーティングのボールまたはより硬質の表面コーティングを有するゴルフボールの性能と比較して実質的にドライバーショットにおける性能を低下させることなく、短いショットにおいて高スピン速度を示すゴルフボールを提供する。
【００２３】
なお他の態様において、本発明は、低エネルギー軟質外部表面コーティングを有し、軟質外部表面コーティングが泥を集めることなく、典型的な方法で取り扱われ得るゴルフボールを提供する。
【００２４】
本発明者らは、軟質表面コーティングが、未コーティングのボールまたはより硬質の表面コーティングを有するゴルフボールの性能と比較して実質的にドライバーショットにおける性能を低下させることなく、短いショットにおいて高スピン速度、したがって、良好な制御を示すゴルフボールをもたらすということを見出した。したがって、軟質表面コーティングは、ドライブは良好であるが、ショートアイアンショットでスピンを与えることにはあまり応じない硬質の耐久性のある表面を有するゴルフボールを、ドライバーショット特性および特徴を実質的に維持し、そしてショートアイアンショットに関してはスピン速度、したがって、非常に制御し易いゴルフボールに変える。本発明者らは常識にとらわれることはないが、軟質表面コーティングは、スピンを与えながら、ショートアイアンフェースがゴルフボールと接触している時間を長くし、これに対して、ドライバーショットでは、クラブフェース／ゴルフボール接触の性質を考慮すると、接触時間が長くなってもスピンを与えないと考えられる。したがって、ドライバーショット特性および特徴は実質的に維持される。本明細書に使用される場合、「ドライバー」は、約４０°未満のロフト角を有するクラブであると考えられ、そして「ショートアイアン」は約４０°より高いロフト角を有するクラブである。したがって、全てのウッドは、「ドライバー」であると考えられ、アイアンの多くもそうであると言える。
【００２５】
また軟質外部表面コーティングは、典型的な硬質表面コーティングを置き換えることによって、比較的軟質なカバーの多層ゴルフボールのスピン速度（したがって、制御）を改善する。このような置き換えによって、グリーンまでの短いウェッジショットにおいてスピンの改善がもたらされる。
【００２６】
いくつかの実施形態において、軟質外部表面コーティングはポリウレタンからなる。また発明者らは、ヒドロキシル機能化またはアミン機能化ポリジメチルシロキサン（ＰＤＳ）またはフルオロポリマーを組み込むことによって、泥収集を少なくとも低下させないように低エネルギー表面を形成するように、軟質表面コーティングを変性することができることを見出した。添加されたＰＤＳまたはフルオロポリマーは、ポリウレタン軟質外部表面コーティングと一緒に、泥収集を少なくとも低下させるか、または泥を集めず、そしてプレーヤーがゴルフボールをポケットに入れ、そしてポケットからゴルフボールを取り出すことなどのボールの取り扱いをより容易にさせる低エネルギー表面を形成する。本明細書の実施形態の軟質外部表面コーティングなどの軟質表面は高エネルギー表面であり、そして本明細書に記載される低エネルギー表面を提供することは直観に反していることを当業者は認識する。しかし、本発明者らは、軟質外部表面コーティングに、より低いエネルギー表面を与えることによって、軟質外部表面コーティングの軟質の性質、ならびに性能特性および特徴、特にゴルフボールが短いショットにおいてゴルフクラブで打たれる時のスピンの増加を維持しながら、ゴルフボールが泥をはじき、そして取り扱いを向上させることを見出した。
【００２７】
軟質表面コーティングの実施形態で適切にコーティングされたゴルフボールは、適切なゴルフボールを形成する層の配列で、種々の材料から製造することができる。当業者が認識するように、ゴルフボールを形成し、そしてデザイナーまたは利用者が求める特性および特徴をゴルフボールに与えるように、多くの組成物が有効に使用される。ゴルフボールおよびゴルフボールの層の製造でしばしば使用される組成物には、限定されないが、典型的に高密度、粘性、またはその両方である液体、天然および合成ゴム、ならびにポリウレタンおよびイオノマーなどの熱可塑性および熱硬化性ポリマーが含まれる。ゴルフボールの各層は、異なる種類の組成物から製造されることが多い。特には、内側コアは、ゴム、熱可塑性、熱硬化性材料またはイオノマー材料からなるものが多い。これらの組成物は、他の組成物、および充填剤、添加剤などとブレンドされてもよい。硬質の耐久性のある組成物が、外側カバー用に選択されてもよい。またポリウレタンなどの軟質の耐久性のある組成物も外側カバー用に選択されてもよい。いずれかの層の配列で、これらの材料を含む種々のゴルフボールは、本明細書に開示され、主張される軟質表面コーティングの実施形態によって適切にカバーされる。
【００２８】
本明細書の実施形態のゴルフボールは、「適合」または「非適合」ゴルフボールであることができる。すなわち、本明細書に記載される軟質表面コーティングを有するゴルフボールは、Ｕｎｉｔｅｄ  Ｓｔａｔｅｓ  Ｇｏｌｆ  Ａｓｓｏｃｉａｔｉｏｎ（ＵＳＧＡ）などの運営団体の１つまたは複数の、例えば、重量、直径、物理的デザインならびに性能特性および特徴に関係する規則に適合してもよい。そのようなボールは、典型的にプロトーナメントプレーに必要とされる。しかし、アマチュアによる使用、トレーニング用および他の用途のための非適合ボールも本明細書に考察される。
【００２９】
便宜上、本発明の対象は、４ピースボールに関するものとして詳細に記載される。４ピースボールは、４層の異なる層を有し、それぞれ連続した層が、直前の層を実質的に完全に取り囲んでいる。しかし、本明細書に記載され、主張される軟質表面コーティングは、軟質表面コーティングが適切なゴルフボール、または実際に、他のいずれの対象にも適用することができることを当業者は認識する。したがって、１ピースボール、２ピースボールおよび３ピースボールは、本発明の実施形態の軟質表面層で適切にカバーすることができる。同様に、軟質表面層は、５ピースボール、６ピースボールまたは多層を有する種々のゴルフボールに適用することができる。
【００３０】
図１は、ゴルフボールの外部表面上に軟質表面コーティングを有する４ピースゴルフボールの中央断面を例示する。ゴルフボール１００は、中心または内側コア層１０１、内側コア層１０１を実質的に完全に取り囲むか、包囲するか、または包含する外側コア層１０２、外側コア層１０２を実質的に完全に取り囲むか、包囲するか、または包含する内側カバー層１０３、内側カバー層１０３を実質的に完全に取り囲むか、包囲するか、または包含する外側カバー層１０４、および外側カバー層１０４を取り囲むか、包囲するか、または包含する軟質表面コーティング１０５を含んでなる。
【００３１】
本発明のいくつかの実施形態は、ポリウレタンを含んでなる軟質表面コーティング、すなわち、最外側カバー層の外側上の軟質ポリウレタンコーティングに関する。当業者の認識では、ウレタンは、一般に、イソシアネート部分とヒドロキシル部分とが反応してウレタン部分を形成することにより形成される。ポリマーを形成するために、反応体は、典型的に、各分子が２つの他の分子と確実に反応することができるように、各分子上に少なくとも２つの機能性部分を有する。同様に、アミン部分はイソシアネート部分と反応し、尿素部分を形成する。したがって、アミン含有およびヒドロキシル含有化合物は、イソシアネート含有化合物と反応して、ポリマー材料を形成することができる。ヒドロキシル含有化合物が優勢であれば、ポリウレタンが生じる。鎖延長剤および触媒などの他の反応体が存在してもよい。ウレタン形成反応、ならびに他および鎖延長反応体が当業者に周知である。本明細書に示されるガイダンスによって、当業者は、満足できるポリウレタンコーティングを形成することが可能である。
【００３２】
本発明の実施形態は、コーティングを形成するためのイソシアネート部分と、ヒドロキシル含有反応体およびアミン含有反応体の両方との反応から生じる、ポリウレタン／ポリ尿素コーティングを含んでなる軟質外部表面コーティングを有するゴルフボールに関する。
【００３３】
他の実施形態は、イソシアネートおよびアミン部分のポリ尿素反応生成物を含んでなる軟質外部表面コーティングを有するゴルフボールに関する。
【００３４】
したがって、実施形態は、ポリウレタン、ポリ尿素およびこれらのブレンドからなる群から選択される組成物を含んでなる軟質表面コーティングに関する。
【００３５】
ゴルフボールの外側カバー層は、典型的なコーティング作業に適用可能なコーティングであることが多い。コーティング作業は、典型的に、ブラッシング、噴霧による、または種々の適切な適用方法による、溶媒およびコーティングを含んでなる液体の適用を含む。次いで、溶媒を蒸発させ、そしてコーティングが表面上に形成される。溶媒が蒸発する速度を高めるために、ゴルフボールを加熱してもよい。典型的に、溶媒を蒸発し、コーティングを形成するために十分な時間で、温度を約１５０°Ｆ（約６６℃）〜約２００°Ｆ（約９３℃）まで増加させる。いずれのコーティング作業も、外側カバー層の適用のために適切である。
【００３６】
同様に、一実施形態において、外側カバー層を有するゴルフボールは、コーティング作業で形成されたポリウレタン軟質表面コーティングをさらに含んでなる。実施形態において、コーティングは、典型的に約５００より高いヒドロキシル当量を有するポリオールと、典型的に約１００より高いＮＣＯ当量を有するイソシアネートとの反応によって形成される。本明細書中で使用される「当量」とは、その部分（官能基）を含有する化合物の単位部分（官能基）当りの分子量であることを当業者は認識する。したがって、本明細書に使用される場合、ポリオールは、典型的にヒドロキシル部分（ヒドロキシル基）当り約５００より高い分子量を有し、イソシアネートはＮＣＯ部分当り約１００より高い分子量を有する。
【００３７】
一実施形態において、ポリウレタン軟質外部表面コーティングは、２種の構成要素の組み合わせによって形成される。第１の構成要素はポリオール反応体および溶媒を含んでなり、そして第２の構成要素はイソシアネート化合物を含んでなる。いずれの構成要素も、触媒、溶媒および他の反応体と添加剤を含有することができる。
【００３８】
ポリオール反応体は、典型的に少なくとも約５００のヒドロキシル当量を有する。ポリオール反応体は、少なくとも２つのヒドロキシル、典型的に末端ヒドロキシル部分を有する。ポリオール反応体の例には、ポリオキシエチレングリコール（ＰＥＧ  １０００以上）、ポリオキシプロピレングリコール（ＰＰＧ  １０００以上）およびポリオキシテトラメチレングリコール（ＰＴＭＧ）、ポリエステルポリオール、ラクトンをベースとするポリエステルポリオール、ポリカーボネートポリオール、ならびにアクリルポリオールなどの少なくとも約５００のヒドロキシル当量を有するポリエーテルポリオールが含まれる。２種類以上のポリオールを組み合わせて使用されてもよい。
【００３９】
より典型的な実施形態において、直鎖ポリオールが使用される。特定の実施形態において、少なくとも約５００のヒドロキシル当量を有する直鎖ポリエステルポリオールが使用される。特定の適切なポリオールは、Ｄｅｓｍｏｐｈｅｎ（登録商標）１６５２という約１０６０の当量を有する直鎖ポリエステルポリオールである。Ｄｅｓｍｏｐｈｅｎ（登録商標）１６５２は溶剤を含まないが、溶媒中のポリオールも適切に使用される。例えば、Ｄｅｓｍｏｐｈｅｎ（登録商標）６７０Ａ−８０は、５００のヒドロキシル当量を有するポリエステルであり、酢酸ブチル溶媒中の高固形分（約８０％）溶液として利用可能である。Ｄｅｓｍｏｐｈｅｎ（登録商標）製品はＢａｙｅｒから調達可能である。本明細書に示されるガイダンスによって、当業者は適切なポリオール反応体を特定することが可能である。
【００４０】
イソシアネート反応体は、典型的に少なくとも約１００のＮＣＯ当量を有する。イソシアネート反応体は、少なくとも２つのＮＣＯ部分を有する。適切なイソシアネート反応体の例には、脂肪族ジイソシアネートおよびビウレット、トリマー、芳香族ポリイソシアネート、ならびにナフテン系または脂環式ポリイソシアネートが含まれる。２種以上のジイソシアネートを組み合わせて使用してもよい。ナフテン系または脂環式ジイソシアネートの例は、イソホロンジイソシアネート（ＩＰＤＩ）である。芳香族ジイソシアネートの実例は、ジフェニルメタンジイソシアネート（ＭＤＩ）である。典型的に、直鎖脂肪族ジイソシアネートが使用される。脂肪族ジイソシアネートの実例は、ヘキサメチレンジイソシアネート（ＨＤＩ）である。特に、低粘度の溶剤を含まない、約１７９のＮＣＯ当量を有する脂肪族ポリイソシアネートは、溶媒を含まないＴｏｌｏｎａｔｅ（登録商標）ＨＤＢ−ＬＶとしてＰｅｒｓｔｏｒｐ  Ｃｏａｔｉｎｇｓから調達可能である。この製品は、ＨＤＩビウレットをベースとする。本明細書に示されるガイダンスによって、当業者は適切なイソシアネート反応体を特定することが可能である。
【００４１】
反応速度を促進するために、触媒が使用されてもよい。適切な触媒には、限定されないが、ビスマス触媒；オクチル酸亜鉛；オクチル酸第１スズ；ジラウリン酸ジブチルスズ（Ａｉｒ  Ｐｒｏｄｕｃｔｓ  ａｎｄ  Ｃｈｅｍｉｃａｌｓ，Ｉｎｃ．製のＤＡＢＣＯ（登録商標）Ｔ−１２）、ジ酢酸ジブチルスズ（ＤＡＢＣＯ（登録商標）Ｔ−１）、オクチル酸第１スズ（ＤＡＢＣＯ（登録商標）Ｔ−９）、塩化スズ（ＩＩ）、塩化スズ（ＩＶ）、ジブチルスズジメトキシド（ＦＡＳＣＡＴ（登録商標）−４２１１）、ジメチル−ビス［１−オキソンデシル）オキシ］第１スズ（ＦＯＲＭＥＺ（登録商標）ＵＬ−２８）、ジ−ｎ−オクチルスズビス−イソオクチルメルカプトアセテート（ＦＯＲＭＥＺ（登録商標）ＵＬ−２９）などのスズ触媒；ならびにトリエチレンジアミン（ＤＡＢＣＯ（登録商標）３３−ＬＶ）、トリエチルアミンおよびトリブチルアミンなどのアミン触媒；ならびにそれらの混合物が含まれる。様々な触媒が、様々な反応速度を提供するか、または様々な条件（典型的には触媒が活性である活性温度）を必要とすることを当業者は認識する。本明細書に示されるガイダンスによって、当業者は、適切な触媒を特定し、選択することが可能である。
【００４２】
一実施形態において、触媒は、ジラウリン酸ジブチルスズである。触媒は、典型的に、反応性混合物の構成要素の反応に触媒作用を及ぼすために十分な量で添加される。一実施形態において、触媒は、組成物の約０．００１重量％〜約５重量％の量で存在する。例えば、ジラウリン酸ジブチルスズなどのスズ触媒を使用する場合、触媒は、好ましくは、約０．００５％〜約１％の量で存在する。他の実施形態において、触媒は約０．０５重量％以上の量で存在する。他の実施形態において、触媒は約０．５重量％以上の量で存在する。
【００４３】
典型的に全組成物の約０〜約０．０４重量％の低濃度のスズ触媒を使用する場合、適切な反応速度を達成するために高温度が要求され、その結果、プレポリマーの分解がもたらされ得る。従来通りではない高濃度まで触媒の量を増加させることによって、同程度の硬化段階を保持しつつプロセス温度の低下が可能となる。また、高濃度の触媒を使用することにより混合速度が低減される。したがって、一実施形態において、スズ触媒は、組成物の約０．０１重量％〜約０．５５重量％の量で存在する。他の実施形態において、約０．０５％〜約０．４％のスズ触媒が組成物に存在する。なお他の実施形態において、スズ触媒は、約０．１％〜約０．２５％の量で存在する。
【００４４】
実施形態において、コーティングは、ヒドロキシル部分を含んでなる流れおよびイソシアネート部分を含んでなる流れの２つの構成要素の流れの組み合わせによって形成される。典型的に、第１の流れは、ヒドロキシル含有化合物を含有する化合物と、ヒドロキシル含有化合物のため、および結果として生じるコーティングのための溶媒との混合物を含んでなり、そして触媒はこの構成要素混合物に含まれる。ヒドロキシル機能性またはアミン機能性を有する他の化合物などの他の反応体および添加剤も、この構成要素混合物に含まれ得る。典型的に、第２の構成要素の流れは、イソシアネート含有化合物を含んでなる。他の反応体、溶媒および添加剤も、この構成要素の流れに含まれ得る。
【００４５】
いくつかの実施形態において、これらの流れは混合されて、ゴルフボールに施される。コーティングは、ゴルフボールの外部表面に直接施されてもよい。いくつかの実施形態において、コーティングとゴルフボールとの間の接着性を改善するプライマーが使用されてもよい。図２に概略的に示されるように、プライマー層２０２は、ゴルフボール表面２０３と外部表面コーティング１０５との間にある。ポリウレタン軟質外部表面コーティングを施すためにゴルフボールの表面を調製する種々のプライマーが適切である。プライマーの種類がゴルフボールの外側カバー層の化学組成に関係することを当業者は認識する。例えば、ポリウレタン分散系を使うことでポリウレタンカバーを有効に下塗りすることができる。適切なポリウレタン分散系は、水中の脂肪族ポリエステルウレタン樹脂／ｎ−メチル−２−ピロリドンのアニオン分散系であるＢａｙｈｙｄｒｏｌ（登録商標）１１０などの、水中のポリエステルポリオールおよびイソシアネート分散系をベースとする。同様に、同様のポリウレタン分散系を使うことでイオノマーカバー層を下塗りすることができる。本明細書に示されるガイダンスによって、当業者は、選択的に適切なプライマーを特定し、選択することが可能である。
【００４６】
典型的に、軟質表面コーティングは、薄いコーティング、すなわち、約４ミクロン〜約５０ミクロンのコーティングである。典型的には、コーティングの厚さは、約１０ミクロン〜約３０ミクロンである。薄いコーティングは、所望の特性および特徴を与えて、耐久性のある表面を提供する。より厚いコーティングは、ゴルフボールの飛びを短くする傾向がある。本発明者らは常識にとらわれないが、より厚いコーティングはディンプルパターンの効率を低下させると考えられる。
【００４７】
得られるコーティングの実施形態は、低硬度または軟質の表面を提供する。したがって、ボールは、グリーン周囲でのショットなどの短いショットにおいて改善されたスピン制御を有する。ウェッジおよびハイアイアンなどの高ロフトクラブは、それらの軟質表面を考慮して、そのようにコーティングされたゴルフボールにスピンを与えることができる。しかし、ドライバーおよび番号の小さいアイアンなどの低ロフトクラブは、同程度のスピンを与えない。本発明者らは常識にとらわれないが、低ロフトクラブと高ロフトクラブとの間のゴルフボール／クラブ相互作用の異なる性質が、著しくスピンの差異の一因となると考えられる。したがって、特にゴルフボールが低ロフトクラブで打たれた時に移動する距離によって評価されるドライブ性能は、スピン速度が未コーティングのゴルフボールまたは従来のより硬質の外部コーティングを有するゴルフボールのスピン速度と実質的に同等であるため、実質的に影響を受けないが、高ロフトクラブによるスピン速度および制御は非常に改善される。
【００４８】
軟質表面コーティングの硬度は、この種類のコーティングのそのような測定のために既知のいずれかの手段で決定または測定することができる。２種の硬度試験、ＡＳＴＭ  Ｄ３３６３およびＡＳＴＭ  Ｄ２１３４は、本明細書のコーティングの硬度を決定するために、都合よくは使用される。
【００４９】
ＡＳＴＭ  Ｄ３３６３は、鉛筆によるフィルム硬度を決定するための試験方法である。この試験方法は、既知の硬度の絵画用鉛筆または鉛筆に関する基材において、有機コーティングのフィルム硬度の急速で安価な決定のための手順を含む。鉛筆硬度測定は、コーティング産業において、透明および着色有機コーティングフィルムの硬度を決定するために長年使用されている。この試験方法は、特に加熱による強制乾燥の場合、これらのコーティングの硬化を決定するためにも使用されている。
【００５０】
図３は、ＡＳＴＭ  Ｄ３３６３に記載される鉛筆硬度スケール３００を例示する。本発明の実施形態は、典型的に、スケール３００においてＨＢの鉛筆硬度を有するコーティングを与える。硬質のコーティングは、所望の特性および特徴を与えない傾向がある。典型的には、実施形態は、Ｂ、さらに典型的には２Ｂの鉛筆硬度を有する。比較のために記すと、ゴルフボール用の多くのコーティングは、３Ｈを超える鉛筆硬度評価を有する。
【００５１】
軟質表面コーティングの硬度を決定するための他の適切な方法は、Ｓｗａｒｄ型ロッカーによる有機コーティングの硬度を決定するための試験方法である。この決定方法は、ＡＳＴＭ  Ｄ２１３４に記載される。この試験方法は、コーティング産業で広範囲に使用される特定の装置を使用して、有機コーティングの表面硬度の相対的な程度の決定を含む。Ｓｗａｒｄ型硬度ロッカー器具は、コーティング産業において、有機コーティングの硬化および最終的な表面硬度を測定するための非破壊試験器具として、半世紀以上の間使用されている。
【００５２】
Ｓｗａｒｄ・Ｒｏｃｋｅｒ硬度試験機は、当業者に周知である。この試験機は、有機コーティングの硬度の決定のために使用され、より軟質の表面上で揺動デバイスの振動の振幅がより迅速に低下するという原理に基づく。典型的に、結果は、１００％を表す板ガラス規格上で生じた揺れの数の百分率として、試験ピースから得られる。
【００５３】
本明細書の軟質表面コーティングの実施形態は、典型的に約４０未満、より典型的に約３５未満のＳｗａｒｄ・Ｒｏｃｋｅｒ硬度試験値を有する。より硬質のコーティングは、所望の特性および特徴を与えない傾向がある。比較のために、ゴルフボールのための多くのコーティングは、少なくとも４０、より典型的に少なくとも４５のＳｗａｒｄ・Ｒｏｃｋｅｒ硬度を有する。
【００５４】
その上にポリウレタン軟質表面コーティングの実施形態を有するゴルフボールは、高い表面エネルギーおよび高い摩擦係数を有する。他の高エネルギーの表面コーティングも、軟質外部表面コーティングの利点を提供し得る。そのようなコーティングは、本明細書に記載のポリウレタン軟質外部表面コーティングのものと同様の特性と特徴を有するが、異なる組成物を有してもよい。そのようなコーティングは、ゴルフボールの表面に噴霧するのに適切な形態で施されることが多い。
【００５５】
本発明の実施形態は、低表面エネルギーを有する軟質表面コーティングに関する。高ロフトショットにおけるスピン速度を向上させることを意図したコーティングの表面エネルギーを低下させることは矛盾するようだが、本発明者らは、典型的に約４５°より高いロフト角を有する高ロフトクラブのフェースが、十分なエネルギーを有するゴルフボールの表面に接触し、低表面エネルギーがスピンに及ぼす影響をほとんど有さないことを見出した。
【００５６】
したがって、実施形態は、コーティングの表面エネルギーを低下させるために、軟質表面コーティングに「低エネルギー」組成物を組み込む。低エネルギー組成物は、摩擦係数を低下させる。低表面エネルギーを有する本発明の実施形態は、低い硬度のみでなく、低い表面エネルギーおよび低い摩擦係数も有する。摩擦係数が低下することによって、シュート、チューブおよび他の装置にゴルフボールが固着する傾向が低減し、製造中の取り扱いが容易となる。より低い摩擦係数によって、ゴルフボールをポケットに入れて、次いでゴルフボールを取り戻すことなどのプレーヤーによるゴルフボールの取り扱いが容易になる。また低エネルギー表面は、ボールに泥が固着する傾向を低下させる傾向がある。
【００５７】
低エネルギー組成物には、機能化シリコーンおよびシロキサンポリマー、ならびにフルオロポリマー化合物が含まれる。シリコーンおよびシロキサンポリマーには、限定されないが、ポリジメチルシロキサン、ポリメチルフェニルシロキサン、ポリエチルフェニルシロキサン、ポリメチルシクロヘキシルシロキサン、ポリメチルブチルシロキサン、ポリメチルエチルシロキサン、ポリブチルフェニルシロキサン、ポリジフェニルシロキサン、ポリメチルヘキシルシロキサン、およびカルボニル末端シロキサンが含まれる。ポリジメチルシロキサン（ＰＤＳ）が典型的に使用される。例示的なフルオロポリマー化合物は、ポリテトラフルオロエチレン（ＰＴＦＥ）である。
【００５８】
組成物がポリウレタン形成反応体と反応可能でない場合、組成物をポリウレタン軟質表面コーティングに組み込むことが可能であるように、典型的には、低エネルギー組成物が機能化されている。機能化は、典型的に、機能化組成物がポリウレタン形成反応体と反応してポリウレタンポリマー構造の一部となる機会を与える。この反応によって、低エネルギー組成物がコーティングから分離する傾向が低減する。
【００５９】
したがって、低エネルギー組成物は、ポリウレタン反応体と反応してコーティングを形成するように機能化されている。したがって、機能化部分は、典型的に、ヒドロキシル部分またはアミン部分であり、これらは両方ともイソシアネートのＮＣＯ部分と反応する。当業者は、ヒドロキシル部分がポリエステルポリオールとの反応によってシリコーンまたはシロキサンに組み込まれることを認識する。本明細書に示されるガイダンスによって、当業者は、適切な機能化化合物を特定し、選択することが可能である。
【００６０】
表面エネルギーは、液体／蒸気界面が固体／液体界面と交わる角である接触角θに反映される。この角４０１は、ヤングの式のグラフ図である図４中に例示される。図４に見られるように、液滴４０２は、蒸気４０４の存在下で固体４０３に配置される。図４に見られるように、固体表面４０３上の液滴４０２は、切断された球を形成し、その表面は固体と角θを形成する。所与の液体に関して、固体４０３の表面エネルギーが高いほど、θは小さい。
【００６１】
ヤングの式は、３つの（固体、液体および気体）相の間の表面張力を関連づける。ヤングの式は以下の通りである：
γｓｖ＝γｓｌ＋γｌｖＣＯＳθ
（式中、θは液体／蒸気界面が固体／液体界面と交わる角であり、
γｓｖは固体／蒸気表面張力であり、
γｓｌは固体／液体表面張力であり、
γｌｖは液体／蒸気表面張力である）。
【００６２】
接触角θは、典型的に、表面における液体の接触角を測定する手段を提供する角度測定器（ゴニオメーター）を使用して測定される。典型的に利用される液体は、脱イオン水である。本明細書中の実施形態のヒドロキシル機能化シリコーンを含んでなる軟質表面コーティング中に低エネルギー組成物が存在する場合、ポリウレタン軟質表面コーティングの実施形態は、典型的に、約４０ダイン／ｃｍ未満の表面エネルギーを有する。
【実施例】
【００６３】
以下の実施例は、本発明の対象を例示するが、限定はしない。本発明の対象は添付の請求の範囲によってのみ限定される。
【００６４】
実施例１
以下の通り、ポリオール化合物、溶媒および触媒を含んでなる構成要素Ａ、ならびにイソシアネートを含んでなる構成要素Ｂを混合し、そして典型的なコーティング作業に従ってゴルフボールの表面に適用する。
【００６５】
【表１】
0005997277.tif 000002
【００６６】
構成要素Ａを構成要素Ｂと混合し、次いで、混合物をゴルフボールの表面上に典型的なコーティング作業によって適用する。１５０°Ｆ（約６６℃）で３０分間、コーティングを硬化させ、溶媒を蒸発させる。ゴルフボールを冷却し、次いで包装する。
【００６７】
実施例１のゴルフボールが軟質高エネルギーの表面を有することで、ゴルフボールが高ロフトクラブで打たれる時に、実質的にドライバーショットの特性および特徴に悪影響を及ぼすことなく、ゴルフボールにスピンを与える機会がもたらされる。
【００６８】
ゴルフボールのコーティングは、鉛筆硬度試験においてＨＢ未満、そしてＳｗａｒｄ・Ｒｏｃｋｅｒ硬度試験において約４０未満の表面硬度を有する。
【００６９】
実施例２
以下の通り、ポリオール化合物、溶媒および触媒を含んでなる構成要素Ａ、ならびにイソシアネートを含んでなる構成要素Ｂを混合し、そして典型的なコーティング作業に従ってゴルフボールの表面に適用する。
【００７０】
【表２】
0005997277.tif 000003
【００７１】
構成要素Ａを構成要素Ｂと混合し、次いで、混合物をゴルフボールの表面上に典型的なコーティング作業によって適用する。１５０°Ｆ（約６６℃）で３０分間、コーティングを硬化させ、溶媒を蒸発させる。ゴルフボールを冷却し、次いで包装する。
【００７２】
実施例２のゴルフボールは軟質低エネルギー表面を有し、ゴルフボールが打たれる時に、泥を引きつけず、凝集する傾向があることによって製造を中断させることなく、高ロフトクラブで打たれる時に、スピンを与えることを低下することなく、ゴルフボールにスピンを与える機会がもたらされる。またこのゴルフボールは、低ロフトクラブで打たれる時にも、実質的にドライバーショットの特性および特徴に悪影響を及ぼすことなく、良好に機能する。
【００７３】
ゴルフボールのコーティングは、鉛筆硬度試験においてＨＢ未満、Ｓｗａｒｄ・Ｒｏｃｋｅｒ硬度試験において約４０未満の表面硬度を有する。またゴルフボール上のコーティングは、約４０ダイン／ｃｍ未満の表面エネルギーを有する。
【００７４】
本発明の様々な実施形態を記載したが、この記載は、限定するためのものではなく、例示することが意図され、本発明の範囲内であるより多くの実施形態および実施が可能であることは、当業者に明白であろう。したがって、本発明は、添付の請求の範囲およびそれらの均等物を除いて、限定されない。また、添付の請求の範囲内で様々な修正および変更が行われてもよい。
【図１】
0005997277.tif 000004
【図２】
0005997277.tif 000005
【図３】
0005997277.tif 000006
【図４】
0005997277.tif 000007